(57)【特許請求の範囲】
【請求項１】
画像化部材であって、
可とう性基板と、
前記基板に配置される電荷生成層と、
前記電荷生成層に配置される少なくとも１つの電荷輸送層と、を備え、
前記電荷輸送層が、
固溶体中に少なくとも１つの液体の可塑化化合物を含み、この電荷輸送層が、
ジアミン電荷輸送要素と、
ポリカーボネートバインダーと、をさらに含み、前記ポリカーボネートバインダーが、ビスフェノールＡカーボネート（Ｃ１６Ｈ１４Ｏ３）ブロック（Ａ）とフタル酸を含む末端ブロック（Ｂ）の２個のセグメントブロックを含み、アミン種が混入するのを防ぐことが可能なＡ−Ｂ型ジブロックコポリマーであり、さらに、この画像化部材が、丸まりを防止する裏側コーティング層を備えていない、画像化部材。
【請求項２】
前記電荷輸送要素が、前記電荷輸送層中に、電荷輸送層の電荷輸送要素とポリカーボネートバインダーを合わせた重量を基準として、１０〜９０重量％の量で存在する、請求項１に記載の画像化部材。
【請求項３】
前記ポリカーボネートバインダーが、前記電荷輸送層中に、電荷輸送層の電荷輸送要素とポリカーボネートバインダーを合わせた重量を基準として、９０〜１０重量％の量で存在する、請求項１または２に記載の画像化部材。
【請求項４】
前記可塑化化合物が、前記電荷輸送層中に、電荷輸送層の総重量を基準として、３〜１５重量％の量で存在する、請求項１〜３のいずれか一項に記載の画像化部材。
【請求項５】
前記Ａ−Ｂ型ジブロックコポリマーであるバインダーのセグメントブロック（Ｂ）中のフタル酸は、テレフタル酸、イソフタル酸、およびこれらの混合物からなる群から選択される、請求項１〜４のいずれか一項に記載の画像化部材。
【請求項６】
前記Ａ−Ｂ型ジブロックコポリマーのビスフェノールＡカーボネートセグメントブロック（Ａ）が、
【化１】
0005782391.tif 000030
からなる群から選択されるカーボネートで置き換えられた、請求項１〜５のいずれか一項に記載の画像化部材。
【請求項７】
前記少なくとも１つの電荷輸送層中のＡ−Ｂ型ジブロックコポリマーバインダーが、以下の分子構造
【化２】
0005782391.tif 000031
〔式中、ブロック（Ａ）中のビスフェノールＡ繰り返し単位の数をあらわすｚは、９〜１８であり、ブロック（Ｂ）中のフタル酸の繰り返し数をあらわすｙは、１〜２であり、ジブロックコポリマーの重合度をあらわすｎは、２０〜８０である〕、
【化３】
0005782391.tif 000032
〔式中、ブロック（Ａ）中のビスフェノールＡ繰り返し単位の数をあらわすｚは、９〜１８であり、ブロック（Ｂ）中のフタル酸の繰り返し数をあらわすｙは、１〜２であり、ジブロックコポリマーの重合度をあらわすｎは、２０〜８０である〕、
およびこれらの混合物からなる群から選択される式を有する、請求項１〜５のいずれか一項に記載の画像化部材。
【請求項８】
前記Ａ−Ｂ型ジブロックコポリマーバインダーの分子量が、１００，０００〜２００，０００である、請求項１〜７のいずれか一項に記載の画像化部材。
【請求項９】
前記液体の可塑化化合物が、
【化４】
0005782391.tif 000033
からなる群から選択される、請求項１〜８のいずれか一項に記載の画像化部材。
【請求項１０】
画像化部材であって、
可とう性基板と、
前記基板に配置される電荷生成層と、
前記電荷生成層に配置される底部電荷輸送層、底部電荷輸送層に配置される複数の中間電荷輸送層、複数の中間電荷輸送層に配置される露出した上部電荷輸送層を有する複数層の電荷輸送層と、を備え、前記複数層の電荷輸送層のそれぞれの層が、
固溶体中に同じ重量で存在する少なくとも１つの液体の可塑化化合物を含み、この電荷輸送層が、
ジアミン電荷輸送要素と、
ポリカーボネートバインダーと、をさらに含み、ここで、前記ポリカーボネートバインダーが、ビスフェノールＡカーボネート（Ｃ１６Ｈ１４Ｏ３）ブロック（Ａ）とフタル酸を含む末端ブロック（Ｂ）の２個のセグメントブロックを含むＡ−Ｂ型ジブロックコポリマーであり、さらに、この画像化部材が、丸まりを防止する裏側コーティング層を備えていない、画像化部材。
【発明の詳細な説明】
【技術分野】
【０００１】
ここで開示されている実施形態は、静電複写法で用いられる画像化部材に関する。より詳細には、実施形態は、改良された画像形成層を有し、この画像形成層が、電荷輸送化合物と膜形成ポリマーバインダーとを含む固溶体の材料マトリックス中に可塑剤を含むような配合であり、この膜形成ポリマーバインダーが、新規Ａ−Ｂ型ジブロックコポリマーであるか、または新規Ａ−Ｂ型ジブロックコポリマーおよびビスフェノールポリカーボネートの二成分ポリマーブレンドであるような、可とう性の静電複写用画像化部材の調製に関する。このようにして調製された可とう性の画像化部材は、光電的なサイクルに対する機能の安定性に優れ、耐化学薬品性に優れ、丸まらず、したがって、丸まりを防止するさらなる裏側コーティング層を必要としない。本開示は、静電複写法で用いられるあらゆる種類の可とう性の静電複写用画像化部材に関する。
【背景技術】
【０００２】
近年開発された、丸まりを防止する裏側コーティングを含まない画像化部材のデザインに関する制限事項を克服し、すでに記載されているような、すでに印刷されている紙のアミンが混入することに関連する印刷の欠陥の問題をなくすために、改良された丸まらない画像化部材のデザインが必要とされている。
【発明の概要】
【課題を解決するための手段】
【０００３】
本明細書に示される実施形態によれば、改良された画像形成層を有し、この画像形成層が、電荷輸送化合物と膜形成ポリマーバインダーとを含む固溶体の材料マトリックス中に可塑剤を含むような配合であり、この膜形成ポリマーバインダーが、新規Ａ−Ｂ型ジブロックコポリマーであるか、または新規Ａ−Ｂ型ジブロックコポリマーおよび従来のビスフェノールポリカーボネートの二成分ポリマーブレンドであるような、可とう性の静電複写用画像化部材が提供される。
【図面の簡単な説明】
【０００４】
【図１】従来技術の一般的な可とう性多層静電複写用画像化部材の断面図である。
【図２】本発明の実施形態にかかる本開示の電荷輸送層を１つ有する、丸まりを防止する裏側コーティングを含まない可とう性の多層静電複写用画像化部材の断面図である。
【図３】本発明の実施形態にかかる本開示の電荷輸送層を２つ有する、丸まりを防止する裏側コーティングを含まない可とう性の多層静電複写用画像化部材の断面図である。
【図４】本発明の実施形態にかかる本開示の電荷生成／輸送層を１つ有する、丸まりを防止する裏側コーティングを含まない可とう性の多層静電複写用画像化部材の断面図である。
【図５】本開示によって調製された、丸まりを防止する裏側コーティングを含まない可とう性の多層静電複写用画像化部材と、開示されている従来技術の画像化部材に準拠したコントロールである、丸まりを防止する裏側コーティングを含まない可とう性の画像化部材対応品について、０Ｋから１０Ｋの電気的なサイクルによる光放電特性の曲線（ＰＩＤＣ）の比較を示す。
【図６】本開示によって調製された、丸まりを防止する裏側コーティングを含まない可とう性の多層静電複写用画像化部材を、開示されている従来技術の画像化部材に準拠したコントロールである、丸まりを防止する裏側コーティングを含まない２種類の可とう性の画像化部材対応品と比較した、現像電位（Ｖｅ）を示したプロットを示す図である。
【図７】本開示によって調製された、丸まりを防止する裏側コーティングを含まない可とう性の多層静電複写用画像化部材を、開示されている従来技術の画像化部材に準拠したコントロールである、丸まりを防止する裏側コーティングを含まない可とう性の画像化部材対応品と比較した、機械のサイクルによるベルトの機能に対するΔＶｅ（サイクルに対するＶｅの変化率）を示す図である。
【発明を実施するための形態】
【０００５】
ある特定の実施形態の例において、本開示の電荷輸送層を備える、丸まりを防止する裏側コーティングを含まない可とう性の多層静電複写用画像化部材は、相溶性の可塑剤と、電荷輸送化合物および新規膜形成Ａ−Ｂ型ジブロックコポリマーバインダーの固溶体とを含むように配合される。可塑剤は、電荷輸送化合物にも、ビスフェノールＡポリカーボネート骨格の末端に、フタル酸を含むセグメントブロックＢを含むように、ポリ（４，４’−イソプロピリデンジフェニルカーボネート）のビスフェノールＡポリカーボネートが改変されている新規Ａ−Ｂ型ジブロックコポリマーバインダーにも相溶性である高沸点の液体である。したがって、Ａ−Ｂ型ジブロックコポリマーは、ビスフェノールＡポリカーボネートであるセグメントブロックＡと、フタル酸を含むセグメントブロックＢとからなり、以下の式（Ｉ）で示される一般的な分子構造を有する。
【化１】
0005782391.tif 000002
【０００６】
丸まりを防止する裏側コーティングを含まない別の特定の静電複写用画像化部材の例において、本開示の電荷輸送層もまた、相溶性の高沸点の液体可塑剤と、固溶体とを含むように配合され、この固溶体は、電荷輸送化合物と、ビスフェノールＡポリカーボネートポリ（４，４’−イソプロピリデンジフェニルカーボネート）ブロックＡおよびビスフェノールＡポリカーボネート骨格の末端にあるフタル酸を含むセグメントブロックＢからなる同様の膜形成Ａ−Ｂ型ジブロックコポリマーバインダーとからなる。ビスフェノールＡポリカーボネートのＡ−Ｂ型ジブロックコポリマーは、以下の式（ＩＩ）で示される一般的な分子構造を有する。
【化２】
0005782391.tif 000003
上の式（Ｉ）および（ＩＩ）において、ｚは、ブロック（Ａ）中のビスフェノールＡ繰り返し単位の数をあらわし、約９〜約１８であり、ｙは、ブロック（Ｂ）中のフタル酸の繰り返し数であり、約１〜約２であり、ｎは、重合度である。いくつかの実施形態では、ジブロックコポリマーの重合度ｎは、約２０〜約８０であり、このコポリマーの分子量は、約１００，０００〜約２００，０００である。それぞれのＡ−Ｂ型ジブロックコポリマー分子の末端にフタル酸が存在することによって、酸−塩基反応によってアミンをクエンチ／中和する能力を付与し、ゼログラフィー方式で印刷された複写物でみられるような、すでに印刷されている紙の印刷はがれによる現行の欠陥を解決する。
【０００７】
図１に従来技術の典型的な従来の負に帯電した可とう性静電複写用画像化部材を示す。基板１０は、場合により、導電層１２を備えている。導電層１２に配置されている任意要素の正孔遮断層１４は、任意要素の接着層１６でコーティングされている。電荷生成層１８は、接着層１６と電荷輸送層２０との間にある。任意要素の細長い接地層１９は、電荷生成層１８および電荷輸送層２０を導電性接地面１２に活線状態で接続し、丸まりを防止する裏側層１は、画像化部材を平坦な状態にするために、基板１０の電気的に活性な層とは反対側に貼り付けられる。
【０００８】
画像化部材の層は、例えば、正孔遮断層１４を介した導電性接地面１２との電気的な導通を促進するために、画像化部材の片方の縁に貼り付けられた任意要素の細長い接地層１９を備えている。導電性接地面１２は、典型的には薄い金属層、例えば、厚み１０ｎｍのチタンコーティングであり、真空蒸着またはスパッタリングプロセスによって基板１０の上に堆積させてもよい。他の層１４、１６、１８、２０、１９は、それぞれ、基板１０の導電性接地面１２の表面に、溶媒を含む溶液の濡れたコーティング層として別個に、順次堆積されるべきであり、次の層を堆積させる前に、それぞれの層を乾燥させる。次いで、丸まりを防止する裏側コーティング層１を支持基板１０の裏側に作成してもよい。また、丸まりを防止する裏側コーティング１は、溶液コーティングされるが、画像化部材を平坦な状態にするために、基板１０の裏側（全ての他の層とは反対側）に貼り付けられる。
【０００９】
電荷輸送層２０は、その後に電荷生成層１８の上に貼り付けられ、図１に示されるように、画像化部材の露出した最も外側の層となる。電荷輸送層２０は、電荷生成層１８から光によって生成した正孔または電子の注入を助けることが可能で、これらの正孔／電子を、電荷輸送層を移動させて画像化部材表面の表面電荷を選択的に放電することが可能な任意の適切な透明有機ポリマー材料または非ポリマー材料を含んでいてもよい。
【００１０】
層２０中の電荷輸送要素の濃度は、例えば、少なくとも約１０重量％であってもよく、約１０〜約９０重量％含まれていてもよい。電荷輸送要素の濃度または組成は、層２０の中で変動してもよい。
【００１１】
ある特定の配合物では、電荷輸送層２０は、電荷輸送化合物（例えば、Ｎ，Ｎ’−ジフェニル−Ｎ，Ｎ’−ビス（３−メチルフェニル）−１，１’−ビフェニル−４，４’−ジアミン）がポリカーボネートバインダーに分子状態で溶解しており、このバインダーが、ポリ（４，４’−イソプロピリデンジフェニルカーボネート）のビスフェノールＡポリカーボネートであるか、または、ポリ（４，４’−ジフェニル−１，１’−シクロヘキサンカーボネート）のビスフェノールＺポリカーボネートであるような固溶体である。典型的な電荷輸送層配合物で用いられるビスフェノールＡポリカーボネートは、ＦＰＣ０１７０の商品名で入手可能であり、分子量は約１２０，０００であり、三菱化学株式会社から市販されている。ビスフェノールＡポリカーボネートであるポリ（４，４’−イソプロピリデンジフェニルカーボネート）の分子構造は、以下の式（Ａ）で与えられ、
【化３】
0005782391.tif 000004
式中、ｗは、重合度を示す。
【００１２】
本開示では、電荷輸送層の材料組成は、２種類の区別可能なデザイン、すなわち、（Ｉ）ジアミン電荷輸送化合物を含み、末端に有機酸を含む新規Ａ−Ｂ型ジブロックバインダーを含む固溶体に組み込まれた液体の可塑剤、（ＩＩ）ジアミン電荷輸送化合物と、新規Ａ−Ｂ型ジブロックコポリマーおよび従来のビスフェノールポリカーボネートのポリマーブレンドを含む二成分ポリマーバインダーとを含む固溶体に組み込まれた液体の可塑剤を含むデザインを与えるように配合変更される。特別に選択した可塑剤を電荷輸送層に組み込むことによって、層の内部応力／歪みが緩和され、画像化部材の平坦性が制御されることが示されている。このようにして得られた、丸まりを防止する裏側コーティングを含まない画像化部材は、完全に平坦であり、電気的に安定で調整可能であり、また、すでに印刷されている紙の印刷はがれのような印刷複写物の問題を解決するのにも有望であろう。
【００１３】
図２は、図１の従来の画像化部材と同じ画像化部材であるが、ただし、電荷輸送層２０が、光電気機能および機械的機能を高め、耐化学薬品性を与えるように本開示によって設計変更された、改良された層であるような画像化部材を開示している。この画像化部材は、丸まりを防止する裏側コーティングを必要とせずに、有効に画像化部材の平坦性を制御するために層の内部応力／歪みを緩和するために、新規膜形成Ａ−Ｂ型ジブロックコポリマーバインダー２４を利用し、高沸点の液体可塑剤２６を組み込むことによって達成される。図２に示され、本明細書で説明されている局面によれば、可とう性基板１０と、導電性接地面１２と、正孔遮断層１４と、接着界面層１９と、接着界面層１９に配置される電荷生成層１８と、細長い接地層１６と、電荷生成層１８に配置される本開示の可塑化された電荷輸送層２０とを備える、丸まりを防止する裏側コーティングを含まない可とう性の静電複写用画像化部材が提供される。電荷輸送層２０は、相溶性の液体可塑剤２６と、電荷輸送化合物Ｎ，Ｎ’−ジフェニル−Ｎ，Ｎ’−ビス（３−メチルフェニル）−１，１−ビフェニル−４，４’−ジアミンおよび新規Ａ−Ｂ型ジブロックコポリマーバインダー２４からなる固溶体とを含むように本開示によって配合される。新規コポリマーバインダー２４は、ビスフェノールＡポリカーボネート骨格の末端にフタル酸を含むセグメントブロックを含むように、ポリ（４，４’−イソプロピリデンジフェニルカーボネート）のビスフェノールＡポリカーボネートを改変することによって作られ、上の式（Ｉ）および（ＩＩ）で記載される分子構造を与える膜形成Ａ−Ｂ型ジブロックコポリマーである。
【００１４】
このようにして調製された、丸まりを防止する裏側コーティングを含まない画像化部材である可塑化された単一の電荷輸送層２０は、厚みが約２０μｍ〜約４０μｍであり、層２０の電荷輸送要素とポリカーボネートバインダーを合わせた重量を基準として、約１０〜約９０重量％の電荷輸送化合物Ｎ，Ｎ’−ジフェニル−Ｎ，Ｎ’−ビス（３−メチルフェニル）−１，１’−ビフェニル−４，４’−ジアミン、または約２０〜約８０重量％のＮ，Ｎ’−ジフェニル−Ｎ，Ｎ’−ビス（３−メチルフェニル）−１，１’−ビフェニル−４，４’−ジアミンを含む。
【００１５】
丸まりを防止する裏側コーティングを含まない本発明の可とう性画像化部材の電荷輸送層２０の可塑化の要求を満たすようにバインダーとして選択される特定のＡ−Ｂ型ジブロックコポリマーは、Ｓａｂｉｃ  Ｉｎｎｏｖａｔｉｖｅ  Ｐｌａｓｔｉｃｓから入手可能なＬＥＸＡＮ  ＨＬＸポリマーである。ＬＥＸＡＮ  ＨＬＸ（上の式（Ｉ）および（ＩＩ）で記載されるとおり）は、ビスフェノールＡポリカーボネート／フタル酸膜形成コポリマーであり、従来の画像化部材の電荷輸送層のバインダーとして用いられる従来のポリカーボネート対応品と等価な物理／機械／化学／熱特性を有しているため、本開示において、この物質を電荷輸送層の配合に利用することは、直接かつ単純なアプローチである。電荷輸送層２０のバインダー用途にＬＥＸＡＮ  ＨＬＸポリマーを選択することの主な利点は、ここで強調しておくべきであり、（ａ）電荷輸送化合物にも可塑剤にも相溶性であり、均一な可塑化された層を形成するという事実、さらに、（ｂ）コポリマーの末端にあるフタル酸が、印刷はがれのような複写物の問題を根本から完全になくすためにアミン種をクエンチ／中和する効果を付与することができるという事実に基づいている。ポリカーボネートである新規膜形成Ａ−Ｂ型ジブロックコポリマーが、ビスフェノールＡポリカーボネート構造からポリマー骨格に少量のフタル酸を含ませることによって誘導／改変されるため、得られたコポリマーは、約９０モル％のビスフェノールＡセグメントブロック（Ａ）と、Ａ−Ｂ型ジブロックコポリマー鎖の末端に線形に結合している約１０モル％のフタル酸のセグメントブロック（Ｂ）とを含む。しかし、丸まらない画像化部材を調製するためにＡ−Ｂ型ジブロックコポリマーを用いるという本開示の範囲に含まれる程度まで、電荷輸送層配合物に用いられるコポリマーは、コポリマーのビスフェノールＡセグメントブロック（Ａ）を、以下からなるように選択された以下の種類のそれぞれのカーボネートと置き換えることによる、式（Ｉ）および（ＩＩ）のＡ−Ｂ型ジブロックコポリマーの構造的な変形例をさらに含んでいてもよい。
【化４】
0005782391.tif 000005
【００１６】
図２に示される本開示のさらに拡張した実施形態では、式（Ｉ）および（ＩＩ）のＡ−Ｂ型ジブロックコポリマー分子中にある、末端がフタル酸のブロック（Ｂ）結合を以下からなる選択された基の１つと置き換えてもよい。
【化５】
0005782391.tif 000006
【００１７】
さらに、Ａ−Ｂ型ジブロックコポリマー中にある、末端がフタル酸のブロック（Ｂ）を、それぞれ、以下によってあらわされるテレフタル酸、イソフタル酸と置き換えてもよい。
【化６】
0005782391.tif 000007
または、以下に示されるアジピン酸またはアゼライン酸と置き換えてもよい。
【化７】
0005782391.tif 000008
【００１８】
電荷輸送化合物および新規Ａ−Ｂ型ジブロックコポリマーバインダーを含む、開示されている可塑化された単一の電荷輸送層２０では、画像化部材が曲がらないように内部応力／歪みを緩和するために、可塑剤２６も組み込まれる。開示されている結果をもたらすために用いられる可塑剤２６は、得られる均一に可塑化された電荷輸送層に、内部応力／歪みがほとんど存在しないか、またはまったく存在しないように、層に永久的に存在するように沸点が少なくとも２５０℃の高沸点の液体であり、さらに、Ａ−Ｂ型ジブロックコポリマーにも電荷輸送化合物にも相溶性である。これらの要求を満たすために、フタレートおよびフタレート誘導体である可塑化液２６は、以下の分子構造からなるそれぞれの群から選択される。
【化８−１】
0005782391.tif 000009
【化８−２】
0005782391.tif 000010
【００１９】
可塑化液は、以下の式のジアリルテレフタレート液体およびその改変例から選択されてもよい。
【化９】
0005782391.tif 000011
【００２０】
可塑化液２６は、以下に示されるジアリルフタレート液体およびその改変例から選択されてもよい。
【化１０】
0005782391.tif 000012
【００２１】
本明細書で使用される場合、改変された構造は、その群の他の構造と比較した場合に、構造がわずかに変化している構造である。例えば、上の２つの構造では、下側の可塑剤化合物は、上の可塑剤化合物と本質的には同じ構造を有しているが、下側の可塑剤化合物は、水素原子をフッ素原子と置き換えることによって改変されている。
【００２２】
可塑剤２６は、以下の分子構造を有する液体カーボネートのいずれかから選択されてもよい。
【化１１】
0005782391.tif 000013
【００２３】
また、可塑剤２６は、以下の分子構造を有するスチレン誘導体
【化１２】
0005782391.tif 000014
であってもよく、式中、Ｒは、Ｈ、ＣＨ３、ＣＨ２ＣＨ３、ＣＨ＝ＣＨ２からなる群から選択され、ｍは、０〜３であるか、または、以下の分子構造を有していてもよい。
【化１３】
0005782391.tif 000015
【００２４】
さらに、使用するのに適した有望な可塑剤候補としては、電荷輸送層２０の可塑化用途に選択される二塩基性アルキルエステル（ＤＢＥ）液体を挙げることができる。ＤＢＥは、以下に示される一般的な分子構造
Ｒ１ＯＯＣ（ＣＨ２）ｘＣＯＯＲ２
を有しており、式中、ｘは、１〜１０であり、Ｒ１およびＲ２は、同じであっても異なっていてもよく、炭素が約１〜約４個のアルキル、例えば、ＣＨ３、ＣＨ３ＣＨ２、ＣＨ３ＣＨ２ＣＨ２、ＣＨ３ＣＨ２ＣＨ２ＣＨ２である。
【００２５】
または、可塑剤２６は、さらに、表面エネルギーが小さな液体フルオロケトン、例えば、以下に示される構造を有する、３−（トリフルオロメチル）フェニルアセトン、２’−（トリフルオロメチル）プロピオフェノン、２，２，２−トリフルオロ−２’，４’−ジメトキシアセトフェノン、３’，５’−ビス（トリフルオロメチル）アセトフェノン、３’−（トリフルオロメチル）プロピオフェノン、４’−（トリフルオロメチル）プロピオフェノン、４，４，４−トリフルオロ−１−フェニル−１，３−ブタンジオン、４，４−ジフルオロ−１−フェニル−１，３−ブタンジオン
【化１４】
0005782391.tif 000016
など、およびこれらの混合物から選択されてもよい。
【００２６】
本開示の丸まりを防止する裏側コーティングを含まない画像化部材のさらに別の実施形態の例では、図２の可塑化された単一の電荷輸送層２０は、高沸点液体可塑剤２６と、固溶体とを含み、この固溶体が、Ｎ，Ｎ’−ジフェニル−Ｎ，Ｎ’−ビス（３−メチルフェニル）−１，１−ビフェニル−４，４’−ジアミン電荷輸送化合物と、式（Ｉ）または（ＩＩ）の新規Ａ−Ｂ型ジブロックコポリマーバインダーおよび従来のビスフェノールポリカーボネートをブレンドすることからなるように作られる二成分ポリマーバインダー２４と、を含むように配合が変更される。ポリマーをブレンドした二成分ポリマーバインダー２４を作成するために用いるのに適した従来のビスフェノールポリカーボネートは、以下の式（Ａ）〜（Ｄ）の分子式から選択されるビスフェノールポリカーボネートである。
以下の式（Ａ）で与えられる分子構造を有するポリ（４，４’−イソプロピリデンジフェニルカーボネート）のビスフェノールＡポリカーボネート
【化１５】
0005782391.tif 000017
〔式中、ｗは、重合度を示す〕、
式（Ｂ）を有するポリ（４，４’−ジフェニル−１，１’−シクロヘキサンカーボネート）のビスフェノールＺポリカーボネート
【化１６】
0005782391.tif 000018
〔式中、ｉは、重合度を示す〕、
式（Ｃ）の改変されたビスフェノールＡポリカーボネート
【化１７】
0005782391.tif 000019
〔式中、ｊは、重合度を示す〕、
および式（Ｄ）の改変されたビスフェノールＺポリカーボネート
【化１８】
0005782391.tif 000020
〔式中、ｐは、重合度を示す〕。
【００２７】
式（Ａ）〜（Ｄ）のこれらすべての従来のポリカーボネートの分子量は、それぞれ、約６０，０００〜約２００，０００であるが、ポリマーの溶媒への溶解しやすさ、電荷輸送層の機械的頑丈性を考慮すると、好ましくは、約１００，０００〜約１５０，０００である。二成分ポリマーをブレンドしたバインダー２４を作成するのに使用されるコポリマーとポリカーボネートとの重量比は、電気的にＶｅを調整し、制御するには、約５：９５〜約９５：５である。
【００２８】
上の両方の丸まりを防止する裏側コーティングを含まない可とう性の画像化部材を調製する実施形態において、得られた可塑化された単一の電荷輸送層２０中に、電荷輸送化合物Ｎ，Ｎ’−ジフェニル−Ｎ，Ｎ’−ビス（３−メチルフェニル）−１，１−ビフェニル−４，４’−ジアミンは、最適な光電気特性および機械特性を得るために、電荷輸送層の電荷輸送化合物およびＡ−Ｂ型コポリマー（またはポリマーをブレンドした）バインダー２４を合わせた重量を基準として、約１０〜約９０重量％、または約２０〜約８０重量％存在する。可塑剤の保持量は、可塑化された電荷輸送層の総重量を基準として、約３〜約１５重量％であるが、好ましくは、約５〜約９重量％であるべきである。このようにして調製して得られた可塑化された単一の電荷輸送層２０は、厚みが約２０〜約４０μｍであり、内部張力／歪みの蓄積がほとんどないか、まったくなく、アミンをクエンチ／中和する能力を有する。
【００２９】
さらに拡張した実施形態では、可とう性基板と、基板に配置される電荷生成層と、電荷生成層に配置される可塑化された２個の電荷輸送層とを備える、丸まりを防止する裏側コーティングを含まない可とう性の画像化部材（図３に示される）が提供される。この丸まりを防止する裏側コーティングを含まない画像化部材は、図２に示される画像化部材から派生したものであり、可塑化された電荷輸送層２０は、電荷生成層１８の上に直接配置された底部層２０Ｂと、底部層２０Ｂの上にある露出した上部層２０Ｔの２個の層を備えるように設計変更されており、露出した上部層２０Ｔは、機械的な機能を高めるために、底部層２０Ｂよりも含まれる電荷輸送化合物の量が少ない。
【００３０】
図２に記載されているような、電荷輸送２０および電荷生成層１８が２個の別個に分割された層であるものに代わるものとして、すべての他の層が前の図に記載されているのと同じ様式で作られている、構造が単純化された可とう性の丸まらない画像化部材を、図４に示されるような可塑化された単一の画像形成層２２を与えるように設計してもよい。
【００３１】
本開示によって調製されるような、丸まりを防止する裏側コーティングを含まない画像化部材は、例えば、１０ｋの光電的なサイクルで、電荷受容性（Ｖ０）の変化が約７５０〜約８５０ボルトの範囲、感度（Ｓ）が約４２０〜約３６０ボルト／エルグ／ｃｍ２、正味の残留電位（Ｖｒ）のサイクルアップが約５ボルト未満、拡散電位（Ｖｄｅｐｌ）の増加が１０ボルト未満、光によって誘発される暗減衰（ＰＩＤＣ）特性の増加が約５５％、定電流帯電試験条件で実験用４０００スキャナを用いることによって、２エルグ／ｃｍ２にさらされた状態で測定し、安定な現像電圧（Ｖｅ）が約５０〜約６５ボルトである。
【００３２】
本開示の記載によって調製して得られた電荷輸送層（多層の露出した上部層のみ）は、光による衝撃に耐える薬剤または光による衝撃を減らす薬剤を約１〜約６ｗｔ％含んでいてもよい。
【実施例】
【００３３】
図１に示されるような、一般的な従来技術の可とう性静電複写用画像化部材ウェブは、手塗りプロセスによって調製され、厚みが３．５ｍｉｌの二軸配向したポリエチレンナフタレート基板１０（ＰＥＮ、ＫＡＤＡＬＥＸとしてＤｕＰｏｎｔ  Ｔｅｉｊｉｎ  Ｆｉｌｍｓから入手可能）を厚み０．０２μｍのチタン層１２でコーティングした基板を与えた。チタン化されたＫＡＤＡＬＥＸ基板を、６．５グラムのγ−アミノプロピルトリエトキシシラン、３９．４グラムの蒸留水、２．０８グラムの酢酸、７５２．２グラムの２００プルーフ変性アルコール、２００グラムのヘプタンの混合物を含む遮断層溶液で押出コーティングした。次いで、この濡れたコーティング層を、強制換気オーブン中、１３５℃で５分間乾燥させ、コーティングから溶媒を除去し、架橋したシラン遮断層を作成した。得られた遮断層１４の乾燥平均厚みは、楕円偏光計で測定すると、０．０４μｍであった。
【００３４】
次いで、重量平均分子量が約５４，０００であり、Ｔｏｙｏｔａ  Ｈｓｕｓｈｕ，Ｉｎｃ．から入手可能なＡＲＤＥＬポリアリレートを、テトラヒドロフラン／モノクロロ−ベンゼン／塩化メチレンの重量比８：１：１の溶媒混合物溶液の合計重量を基準として０．１６重量％含むコーティング溶液を用い、上の遮断層に押出コーティングによって接着界面層１９を塗布した。強制換気オーブン中、接着界面層を１２５℃で１分間乾燥させた。得られた接着界面層１９の乾燥厚みは、約０．０２μｍであった。
【００３５】
その後、接着界面層を電荷生成層１８の上にコーティングした。０．４５グラムのＩＵＰＩＬＯＮ  ２００、ポリ（４，４’−ジフェニル）−１，１’−シクロヘキサンカーボネートのポリカーボネート（ＰＣＺ  ２００、三菱ガス化学株式会社から入手可能）、５０ｍＬのテトラヒドロフランを４オンスのガラス瓶に加えることによって、電荷生成層の分散物を調製した。２．４グラムのヒドロキシガリウムフタロシアニンＶ型、３００グラムの直径１／８インチ（３．２ｍｍ）のステンレス鋼ショットを上述の溶液に加えた。次いで、この混合物をボールミルに約２０〜約２４時間入れた。次いで、重量平均分子量が２０，０００のポリ（４，４’−ジフェニル−１，１’−シクロヘキサンカーボネート）（ＰＣ−Ｚ  ２００）２．２５グラムをテトラヒドロフラン４６．１グラムに溶解し、次いで、これを上述のヒドロキシガリウムフタロシアニンスラリーに加えた。次いで、このスラリーをシェーカーに１０分間入れた。その後、得られたスラリーを押出塗布プロセスによって接着界面にコーティングし、濡れた状態の厚みが０．２５ｍｉｌの層を作成した。しかし、遮断層および接着層を有する基板ウェブストックの片方の端に沿って幅約１０ｍｍの細長い部分を、注意深く、電荷生成層（ＣＧＬ）によってコーティングされない状態にしておき、この後に塗布される細長い接地層１９と電気的に十分に接するようにした。このＣＧＬは、ポリ（４，４’−ジフェニル）−１，１’−シクロヘキサンカーボネート、テトラヒドロフラン、ヒドロキシガリウムフタロシアニンから構成されており、これを強制換気オーブン中、１２５℃で２分間乾燥させ、厚み０．７μｍの乾燥ＣＧＬ１８を作成した。
【００３６】
このコーティングされたウェブを、コーティング材料を同時に押出成型することによって、電荷輸送層（ＣＴＬ）２０の上、および細長い接地層１９の上に同時にコーティングした。ビスフェノールＡポリカーボネート熱可塑性プラスチック（ＦＰＣ  ０１７０、分子量は約１２０，０００であり、三菱化学株式会社から市販されている）、ジアミン電荷輸送化合物Ｎ，Ｎ’−ジフェニル−Ｎ，Ｎ’−ビス（３−メチルフェニル）−１，１’−ビフェニル−４，４’−ジアミンを重量比１：１（またはそれぞれ５０重量％）でコハク色ガラス瓶に入れることによって、ＣＴＬ２０を調製した。
【００３７】
ＣＴＬ２０のバインダーとして用いられるＦＰＣ  ０１７０ビスフェノールＡポリカーボネートは、以下に示す式（Ａ）のポリ（４，４’−イソプロピリデンジフェニルカーボネート）であり、
【化１９】
0005782391.tif 000021
式中、ｗは重合度である。
【００３８】
得られた混合物を固形分１５重量％になるように塩化メチレンに溶解した。この溶液を押出プロセスによってＣＧＬ１８の上に塗布してコーティングを作成し、その後に、強制換気オーブン中で乾燥させ、ジアミン輸送電荷輸送化合物とＦＰＣ０１７０ビスフェノールＡポリカーボネートバインダーとを重量比５０：５０で含む厚み２９μｍの乾燥ＣＴＬ２０を作成した。画像化部材ウェブは、この時点で固定されていない場合には、１  ３／４インチの管に沿うように上向きに丸まるだろう。
【００３９】
ＣＧＬがコーティングされていない状態の、接着層の幅が約１０ｍｍの細長い部分を、同時押出プロセスの間に細長い接地層を用いてコーティングした。固形分の合計重量が７．８７重量％であるポリカーボネート樹脂（ＦＰＣ  ０１７０、三菱化学株式会社から入手可能）２３．８１グラム、塩化メチレン３３２グラムをカルボイ容器内で合わせることによって、細長い接地層のコーティング混合物を調製した。この容器を密封し、ポリカーボネートが塩化メチレンに溶解するまで、ロールミルに約２４時間入れた。得られた溶液を、分散物を加熱しすぎないように、また、溶媒が失われないように、水で冷却したジャケット付き容器中、高剪断ブレードで分散させつつ、グラファイト９．４１重量部、エチルセルロース２．８７重量部、溶媒（ＡＣＨＥＳＯＮ  Ｇｒａｐｈｉｔｅ分散物ＲＷ２２７９０、Ａｃｈｅｓｏｎ  Ｃｏｌｌｏｉｄｓ  Ｃｏｍｐａｎｙ（Ｐｏｒｔ  Ｈｕｒｏｎ、Ｍｉｃｈｉｇａｎ）から入手可能）８７．７重量部のグラファイト分散物（固形分１２．３重量％）約９３．８９グラムと１５〜３０分間かけて混合した。次いで、得られた分散物を濾過し、塩化メチレンによって粘度を調節した。次いで、この細長い接地層のコーティング混合物をＣＴＬと同時押出成形によって静電複写用画像化部材ウェブに塗布し、導電性の接地した細長い層を作成した。
【００４０】
次いで、上の層をすべて備える画像化部材ウェブストックを、１２５℃の強制換気オーブンの中に置き、同時押出によってコーティングされた細長い接地片１６およびＣＴＬ２０を同時に乾燥させ、最終的に周囲温度まで冷却したときに、それぞれ乾燥厚みが１９μｍおよび２９μｍになった。得られた画像化部材ウェブは、図１に示される従来技術のものであるが、丸まりを防止する裏側コーティングの塗布はされていない厚み２９μｍの単一層のＣＴＬ２０であり、固定されていない場合には、２５℃の室温まで冷却するにつれて、１  １／２インチのロールに沿うように上向きに自然に曲がってしまうことがわかった。調製した画像化部材ウェブをコントロールとして使用した。
【００４１】
式（Ａ）のＦＰＣ  ０１７０ビスフェノールＡポリカーボネート樹脂８８２グラム、ＶＩＴＥＬ  ＰＥ−２００コポリエステル（Ｇｏｏｄｙｅａｒ  Ｔｉｒｅ  ａｎｄ  Ｒｕｂｂｅｒ  Ｃｏｍｐａｎｙから入手可能）７１．２グラム、塩化メチレン１０，７１０グラムをカルボイ容器中で合わせることによって、丸まりを防止する裏側コーティングを調製し、固形分が８．９パーセントのコーティング溶液を作成した。この容器を密封し、ポリカーボネートおよびポリエステルが塩化メチレンに溶解し、丸まりを防止する裏側コーティング溶液が得られるまで、ロールミルに約２４時間置いた。次いで、この丸まりを防止する裏側コーティング溶液を、静電複写用画像化部材ウェブの裏側表面（ＣＧＬおよび帯電ＣＴＬの反対側）に押出コーティングによって塗布し、最大温度１２５℃で強制換気オーブンによって乾燥させ、厚み１７μｍの乾燥した丸まりを防止する裏側コーティング１を製造し、画像化部材ウェブが望ましい平坦性を有するようにした。
【００４２】
上述の同じ材料組成物を用い、図１に示される上述の従来技術の実施例に記載したのと同じすべての層を得るための同じ手順にしたがって、ただし、画像化部材ウェブのＣＴＬ２０中の式（Ａ）のＦＰＣ  ０１７０ビスフェノールＡポリカーボネートを新規膜形成Ａ−Ｂ型ジブロックコポリマーと完全に置き換え、別の可とう性の静電複写用画像化部材ウェブを調製した。Ａ−Ｂ型ジブロックコポリマー（ＬＥＸＡＮ  ＨＬＸポリカーボネート、Ｓａｂｉｃ  Ｉｎｎｏｖａｔｉｖｅ  Ｐｌａｓｔｉｃｓから入手可能）は、ビスフェノールＡポリカーボネートセグメントブロックＡ  ９０モル％が、フタル酸を含有するセグメントブロックＢ  １０モル％と結合したものである。受領時のＬＥＸＡＮ  ＨＬＸポリカーボネートは、分子量が約１１５，０００であり、以下の式（Ｉ）および（ＩＩ）で示される２種類の一般的な分子構造の混合物であり、
【化２０】
0005782391.tif 000022
式中、ブロックＡ中のビスフェノールＡ繰り返し単位の数をあらわすｚは、値が９であり，ブロックＢ中のフタル酸の繰り返し数をあらわすｙは、値が１であり，ｎは、分子量が約１１５，０００であり、Ｓａｂｉｃ  Ｉｎｎｏｖａｔｉｖｅ  Ｐｌａｓｔｉｃｓから入手可能なＡ−Ｂ型ジブロックコポリマーの重合度である。
【００４３】
定電流帯電試験条件で実験用４０００スキャナを用いることによって、従来技術の画像化部材ウェブおよび参照例の画像化部材ウェブの光電特性を決定した。このようにして得られた測定結果（以下の表１に示される）は、ビスフェノールＡポリカーボネートを用いたＣＴＬ２０を備える一般的な従来技術の画像化部材と比較した場合に、末端がフタル酸のＡ−Ｂ型ジブロックコポリマーバインダーをＣＴＬ２０に用いて調製した参照例の画像化部材が、得られた画像化部材の光電的な完全性になんら悪影響を与えなかったことを示している。したがって、これらの結果から、ＦＰＣ  ０１７０ビスフェノールＡポリカーボネートを、フタル酸を含有するＡ−Ｂ型ジブロックコポリマーバインダーに完全に置き換えて使用することによって配合変更したＣＴＬを備える参照例の画像化部材が、画像化部材の製造を行う際に許容可能な、合理的で便利で有効なＣＴＬ再設計であることを示している。
【表１】
0005782391.tif 000023
【００４４】
分子量が約１１５，０００であるＡ−Ｂ型ジブロックコポリマーをＣＴＬバインダー２４として使用することは、再設計されたＣＴＬ層の機械的な機能の完全性が、式（Ａ）の従来のビスフェノールＡポリカーボネートを従来技術の画像化部材に含むように配合されたＣＴＬ２０と少なくとも等価に維持されることを保証すべきであることを留意することが重要である。
【００４５】
従来技術例に記載されている図１の画像化部材と実際に同じ材料組成物を用い、従来技術例に記載されている図１の画像化部材の手順と同じ手順にしたがうが、ただし、丸まりを防止する裏側コーティング１を除外し、これらの画像化部材ウェブの単一のＣＴＬ２０（ジアミン輸送電荷輸送化合物と式（Ａ）のビスフェノールＡポリカーボネートバインダー２４を重量比５０：５０で含む）に、それぞれ、得られる可塑化されたＣＴＬ２０の合計重量を基準として４重量％、６重量％、８重量％の液体フタル酸ジエチル（ＤＥＰ、Ｓｉｇｍａ−Ａｌｄｒｉｃｈ  Ｃｏｒｐｏｒａｔｉｏｎから入手可能）を組み込むことによって可塑化することによって、３種類の丸まりを防止する裏側コーティングを含まない可とう性の静電複写用画像化部材ウェブを調製し、図２に示される画像化部材ウェブを得た。使用した液体ＤＥＰ可塑剤２６の分子構造を、以下の式に示す。
【化２１】
0005782391.tif 000024
【００４６】
上のコントロール例に記載されている図２の画像化部材と実際に同じ材料組成物を用い、上のコントロール例に記載されている図２の画像化部材の手順と同じ手順にしたがうが、ただし、ＣＴＬ２０中の、式（Ａ）のビスフェノールＡポリカーボネートバインダー２４を、以下の式（Ｉ）および（ＩＩ）で示される一般的な分子構造を有する新規ＬＥＸＡＮ  ＨＬＸ  Ａ−Ｂ型ジブロックコポリマーと置き換えることによって、３種類の丸まりを防止する裏側コーティングを含まない可とう性の静電複写用画像化部材ウェブを繰り返し調製した。
【化２２】
0005782391.tif 000025
【００４７】
図２に示されるようなこれらのそれぞれの画像化部材ウェブにおいて、配合変更されたＣＴＬは、それぞれの可塑化されたＣＴＬ２０の合計重量を基準として、液体ＤＥＰ２６が４重量％、６重量％、８重量％含まれていた。
【００４８】
開示例Ｉの可塑化されたＬＥＸＡＮ  ＨＬＸ  Ａ−Ｂ型ジブロックコポリマーＣＴＬバインダーを含む上述の３種類すべての丸まりを防止する裏側コーティングを含まない可とう性の静電複写用画像化部材ウェブを調製し、コントロール例の可塑化されたビスフェノールＡポリカーボネートバインダーＣＴＬを含むように調製された、対応する３種類の丸まりを防止する裏側コーティングを含まない可とう性の静電複写用画像化部材ウェブに対し、画像化部材の丸まり度、光電特性への影響を評価した。得られた結果を以下の表２に列挙しているが、この結果は、可塑剤ＤＥＰを開示例Ｉの画像化部材ＣＴＬ２０に組み込み、ジブロックコポリマーバインダーを用いて配合変更すると、ＣＴＬ２０中の可塑剤ＤＥＰ量がそれぞれ同じであるが、従来のビスフェノールＡポリカーボネートバインダーを用いたコントロール例の画像化部材対応品よりも画像化部材の丸まり防止性がよくなったことを示している。この表のデータから、例えば、内挿によって、開示例Ｉの記載にしたがって調製された７重量％のＤＥＰで可塑化されたＣＴＬは、コントロール例の８重量％のＤＥＰが保持されたＣＴＬ画像化部材とほぼ同等の平坦性結果を生じるであろうことも示される。
【表２】
0005782391.tif 000026
【００４９】
開示例Ｉのそれぞれ４重量％、６重量％、８重量％のＤＥＰで可塑化されたＣＴＬを含む３種類の丸まりを防止していない画像化部材、コントロール例の８重量％のＤＥＰで可塑化されたＣＴＬを含む画像化部材について、定電流帯電試験条件で実験用４０００スキャナを用いることによって光電特性をさらに評価した。得られた試験結果を表３に示すが、この結果から、３種類の実験的な保持量のＤＥＰで可塑化された開示されているＣＴＬは、光電特性に悪い影響を与えなかったことが確認された。実際に、ＣＴＬ中のＤＥＰ保持量を８重量％の同量にした場合、この開示の画像化部材は、コントロール例の画像化部材で得られた現像電位（Ｖｅ）値と比較して、２エルグ／ｃｍ２にさらされたときに、Ｖｅのサイクルアップの増加がわずか約４７％であったことがわかっている。したがって、ジブロックコポリマーのアミンをクエンチ／中和する能力に加え、観察されたＶｅ安定性（スキャナデータに基づく）は、可塑化されたＣＴＬにＡ−Ｂ型ジブロックコポリマーバインダーを利用する画像化部材が、まったく画像化部材が曲がらないように制御するのに必要な高濃度の保持量でさえ、印刷複写物で生じる印刷はがれによる欠陥を有効に防ぐというさらなる利点を与えることを示唆している。
【表３】
0005782391.tif 000027
したがって、本開示の例で記載したように調製した丸まりを防止していないすべての画像化部材について、コントロールと比較して、丸まりの分析およびスキャナを用いた定電流帯電による光電試験測定から得られた結果に基づいて、新規Ａ−Ｂ型ジブロックコポリマーバインダーを利用して配合変更したＣＴＬを可塑化することによって、（１）従来のビスフェノールＡポリカーボネートバインダーを含む可塑化されたコントロールＣＴＬ対応品よりも画像化部材の平坦性制御が優れており、ＣＴＬ中で使用する可塑剤保持量を少なくすることによって、従来のビスフェノールＡポリカーボネートバインダーを使用する可塑化されたＣＴＬでみられるような電気的なＶｅサイクルアップの問題の結果と関連する、印刷複写物で生じる印刷はがれという課題がなくなるという利点を与えることができ、（２）所望な場合、望ましくない光電的なサイクルの問題が入り込むことなく、画像化部材を完全に平坦にして、それぞれの上位複写機の開発で要求される事項を満たすために、本開示のＣＴＬに可塑剤をもっと多く組み込むことができ、（３）最適な光電機能結果を得るために、従来のビスフェノールＡポリカーボネートを用いた二成分ポリマーをブレンドすることによって、Ｖｅの安定性を調節する効果を与えるようなＣＴＬ中の可塑剤保持量よりも、画像化部材の主要なＶｅサイクル挙動に大きく影響を与える。
【００５０】
可塑化されたＣＴＬを含み、（ａ）ウェブストックの１セクションにＡ−Ｂ型ジブロックコポリマーバインダーを利用し、（ｂ）ウェブストックのその後の２セクションに従来のビフェノールＡポリカーボネートバインダーコントロールを利用した、丸まりを防止する裏側コーティングを含まない製品品質の画像化部材ウェブストックを調製した。ジブロックコポリマーを含むＣＴＬを８重量％のＤＥＰ可塑剤で可塑化し、一方、その後の２つのセクションのコントロールＣＴＬを、それぞれ、得られるＣＴＬの合計重量を基準として、ＤＥＰ保持量が８重量％、１４重量％含まれるように作成した。次いで、これらのウェブストックセクションについて、光電特性の評価を以下のように行った。
【００５１】
８重量％のＤＥＰで可塑化されたＣＴＬの２種類の画像化部材デザインから切り出したサンプル片について、直接比較するために１０Ｋまでのサイクルで、定電流帯電試験条件で実験用スキャナによる光電試験を行った。ＣＴＬに実際に同じ８重量％のＤＥＰ保持量を含む両方の画像化部材で得られた結果を、図５に示される正規化された光放電特性（ＰＩＤＣ）曲線としてあらわす。図に示されるように、本開示のＡ−Ｂ型ジブロックコポリマーバインダーを利用することによって調製される、再設計された可塑化されたＣＴＬのＰＩＤＣは、１０Ｋの光電的なサイクル試験の後に、従来のビスフェノールＡポリカーボネートバインダーで構成されるように配合された可塑化ＣＴＬを含む画像化部材のコントロール対応品よりもＶｅのサイクルアップ度が小さく、より安定な光電機能を有することが確立された。さらに、開示されているＣＴＬを含む画像化部材は、同じ８重量％のＤＥＰが組み込まれたコントロールと比較して、良好な丸まり制御性を有するという利点も加わり、平坦な画像化部材を与えることがわかっている。
【００５２】
丸まりを防止していないすべての画像化部材ウェブストックを、１，４８６ｍｍ×３８０ｍｍの長方形のシートにさらに切断し、それぞれの切断シートの相対する端をループ状にし、次いで、超音波によって溶接し、つなぎ目のある２枚の可とう性画像化部材ベルトにした。調製した３種類の丸まりを防止する裏側コーティングを含まない可とう性の画像化部材ベルトは、すべて、上述の８重量％および１４重量％のＤＥＰで可塑化されたＣＴＬを含んでおり、次いで、光電応答を直接評価し、比較するために、帯電電圧が一定で、５，０００回までの電気力学サイクル条件で、ＴＥＸＴ  Ｆｉｘｔｕｒｅを用いた電気的なサイクル試験を行った。このようにして得られた試験結果は図６に示され、この結果から、従来のＣＴＬについて、２エルグ／ｃｍ２にさらされた状態での現像電位（Ｖｅ）のサイクルアップが、ＣＴＬ中の可塑剤の保持量によってひどく悪化し、現実的な電子写真用ベルトの機能として、保持量が１４重量％では最も悪く、受け入れられない結果になってしまうことが示された。Ｖｅのサイクルアップを穏やかにするために８重量％まで量を下げると、画像化部材として実施するのには十分であることがわかったが、ベルト周期にともなって定常状態のＶｅが上昇し、このことが、長期間の設備機能に対するベルトの価値を制限してしまう。これとは対照的に、Ａ−Ｂジブロックコポリマーバインダーと８重量％ＤＥＰとで構成されている、開示されているＣＴＬを有する画像化部材ベルトは、（初期にサイクルダウンをしめすものの）コントロールである画像化部材ベルト対応品よりも優れた安定な電気Ｖｅサイクル安定性を与え、最終的にベルトの寿命を延ばすような影響を与える可能性があることがわかった。
【００５３】
このような光電的な改良に加え、Ａ−Ｂ型ジブロックコポリマーバインダーを利用する可塑化ＣＴＬは、接着性の仕様よりも優れた良好な層接着値を示すことがわかった。このことにより、この分野で画像化部材ベルトを力学的に疲労させる機械機能の間に、現像層が剥離するという問題を引き起こす可能性がなくなり、ＣＴＬ層の結合強度および一体性が確保されることになる。
【００５４】
さらに、８重量％ＤＥＰで可塑化された２種類のＣＴＬについてのみ、定帯電電圧、５００，０００までの印刷容積で、Ｎｕｖｅｒａ複写機を用いて画像化部材ベルト機械による印刷試験を行った。このようにしてＮｕｖｅｒａ機械のベルトサイクル試験から得られた結果を、ΔＶｅ対機械のサイクル数としてプロットし、図７にあらわしている。まとめると、実験用スキャナＴｅｘ  ＦｉｘｔｕｒｅおよびＮｕｖｅｒａ機械によるベルトサイクル印刷試験から集めた全体的な試験結果は、相互に補完するものであり、丸まりを防止する裏側コーティングを含まず、Ａ−Ｂ型ジブロックコポリマーバインダー、または上のコポリマーと本開示の組成物によるビスフェノールポリカーボネートとのブレンドを含む二成分ポリマーバインダーを含有するように調製された可塑化ＣＴＬを含む画像化部材は、従来のビスフェノールＡポリカーボネートバインダーのみを含む可塑化ＣＴＬを含む画像化部材コントロール対応品で見られる値と比較すると、光電機能が顕著に向上し、安定なＶｅサイクルアップ制御性を確実に示すということを互いに支持／確認するものである。
【００５５】
しかし、図７に与えられているプロットが、光電的に調節可能である安定なＶｅ機能領域を与え、曲がらない画像化部材を作ることができ、２つの曲線をつなぐことによって囲まれる内側の機能が得られるように可塑化ＣＴＬの設計を変えることによって調整することができることに留意することは重要である。このことは、Ａ−Ｂ型ジブロックコポリマー（ＬＥＸＡＮ  ＨＬＸ）と以下の式（Ａ）のビスフェノールＡポリカーボネートであるポリ（４，４’−イソプロピリデンジフェニルカーボネート）とを混合するか、
【化２３】
0005782391.tif 000028
〔式中、ｗは重合度を示す〕、
または、式（Ｂ）で与えられるポリ（４，４’−ジフェニル−１，１’−シクロヘキサンカーボネート）のビスフェノールＺポリカーボネート
【化２４】
0005782391.tif 000029
〔式中、ｉは重合度を示す〕
とを混合したもので構成される二成分ポリマーをブレンドしたバインダーを作成するアプローチを利用することによって達成され、これらのポリカーボネートは、それぞれ、溶媒への溶解性の需要および機械的頑丈性の機能を考慮すると、分子量は約１００，０００および約１５０，０００であることが好ましい。
【００５６】
作成した二成分ポリマーをブレンドしたバインダーにおいて、Ａ−Ｂ型ジブロックコポリマーとポリカーボネートとの重量比は、約９５：５〜約５：９５である。最適な結果にするために、このポリマーをブレンドしたバインダーの重量比は、所与の可塑化度に対し、コントロールの曲線と開示の画像化部材の曲線をつないでできる領域の内側になるように実験的に調整することによって調節することができるだろう。このような様式において、これにしたがって調製される画像化部材は、図７に示される理想的でΔＶｅがゼロの参照線に達するような、電気的に絶対的に安定なＶｅサイクル機能を与える。したがって、無期限の電気的に周期的に機能する寿命を有する、究極に丸まらない画像化部材ベルトデザインの製造を達成することができる。
【図１】
0005782391.tif 000034
【図２】
0005782391.tif 000035
【図３】
0005782391.tif 000036
【図４】
0005782391.tif 000037
【図５】
0005782391.tif 000038
【図６】
0005782391.tif 000039
【図７】
0005782391.tif 000040